(57)【要約】【課題】  一種類の孔型圧延ロールの組合せを用いてもオーバーフィル及びアンダーフィルの双方を効果的に防止することができるマンドレルミル圧延方法を提供する。【解決手段】  素管のＣｒ含有量が１０重量％以上である場合には素管外周長／仕上周長が１．１以上となるように素管の外径を設定する一方、１０重量％未満である場合には１．１未満となるように素管の外径を設定する。そして、下記の式（１）〜（３）をそれぞれ満足するように、第１及び第２スタンドに配設された孔型圧延ロールの孔型プロフィールを設定する。  １．０６≦第１スタンドの孔型周長／仕上周長≦１．１２  ・・・（１）  １．０５≦第２スタンドの孔型周長／仕上周長≦１．１０  ・・・（２）  第１スタンドの孔型周長＞第２スタンドの孔型周長        ・・・（３）【選択図】    図４
2006272340.tif 000002
【特許請求の範囲】
【請求項１】
各スタンドに複数の孔型圧延ロールが配設されたマンドレルミルによって素管を圧延する方法であって、
素管のＣｒ含有量が１０重量％以上である場合には素管外周長／仕上周長≧１．１となるように素管の外径を設定する一方、素管のＣｒ含有量が１０重量％未満である場合には素管外周長／仕上周長＜１．１となるように素管の外径を設定し、
第１スタンドに配設された複数の孔型圧延ロールによって決定される第１スタンドの孔型周長が下記の式（１）を、第２スタンドに配設された複数の孔型圧延ロールによって決定される第２スタンドの孔型周長が下記の式（２）を、前記第１及び第２スタンドの孔型周長が下記の式（３）をそれぞれ満足するように、前記第１及び第２スタンドに配設された孔型圧延ロールの孔型プロフィールを設定することを特徴とするマンドレルミル圧延方法。
１．０６≦第１スタンドの孔型周長／仕上周長≦１．１２  ・・・（１）
１．０５≦第２スタンドの孔型周長／仕上周長≦１．１０  ・・・（２）
第１スタンドの孔型周長＞第２スタンドの孔型周長        ・・・（３）
【請求項２】
第３スタンドに配設された複数の孔型圧延ロールによって決定される第３スタンドの孔型周長が下記の式（４）を、前記第２及び第３スタンドの孔型周長が下記の式（５）をそれぞれ満足するように、前記第３スタンドに配設された孔型圧延ロールの孔型プロフィールを設定することを特徴とする請求項１に記載のマンドレルミル圧延方法。
１．０２≦第３スタンドの孔型周長／仕上周長≦１．０７  ・・・（４）
第２スタンドの孔型周長＞第３スタンドの孔型周長        ・・・（５）
【発明の詳細な説明】
【技術分野】
【０００１】
本発明は、マンドレルミルにおける所謂オーバーフィル及びアンダーフィルの双方を効果的に防止することができるマンドレルミル圧延方法に関する。
【背景技術】
【０００２】
マンネスマン−マンドレルミル方式による継目無管の製造においては、まず素材としての丸ビレット又は角ビレットを回転炉床式加熱炉で１２００〜１２６０℃に加熱した後、穿孔機でプラグと圧延ロールにより穿孔圧延して中空の素管を製造する。次に、前記素管の内面にマンドレルバーを串状に挿入し、通常５〜８スタンドからなるマンドレルミルで外面を孔型圧延ロールで拘束して延伸圧延することにより、所定の肉厚まで減肉する。その後、マンドレルバーを抽出した後、前記減肉された管材を定径圧延機で所定外径に成形圧延して製品としての継目無管を得る。
【０００３】
マンドレルミルとしては、従来より、各スタンドに対向する一対の孔型圧延ロールが配設され、隣接するスタンド間で孔型圧延ロールの圧下方向を９０°ずらして交互に配置した２ロール式マンドレルミルが多く用いられている。また、各スタンドに圧下方向のなす角が９０°である４つの孔型圧延ロールが配設された４ロール式マンドレルミルが一部で適用されており、さらに、各スタンドに圧下方向のなす角が１２０°である３つの孔型圧延ロールが配設され、隣接するスタンド間で孔型圧延ロールの圧下方向を６０°ずらして交互に配置した３ロール式マンドレルミルも提案されている。
【０００４】
上記何れのマンドレルミルについても、マンドレルミルの稼働率の低下を防ぐため、一般的には、普通鋼からステンレス材などの合金鋼まで種々の鋼種や肉厚の管材を一種類の孔型圧延ロールの組合せで圧延している。
【０００５】
ここで、マンドレルミルでの圧延条件が適切でない場合には、オーバーフィル（管材が圧延される際に、管材の外周長が十分に小さくならず（又は、逆に外周長が大きくなり）、管材が孔型圧延ロールのフランジ部から噛み出す現象）に起因した噛み出し疵や圧延トラブルが発生したり、アンダーフィル（管材が圧延される際に、管材の外周長が小さくなり過ぎ、管材の内面がマンドレルバーに張り付く現象）に起因したマンドレルバーのストリッピング不良や管材の穴あきが発生することが知られており、これらを防止するために従来より種々の提案がなされている。
【０００６】
例えば、特許文献１には、主としてステンレス材などの合金鋼をマンドレルミルで圧延する際に、最もアンダーフィルが発生し易い管端部においてマンドレルバーと管材との間に適当な空隙を形成し、これによりアンダーフィルを防止する方法が提案されている。より具体的に説明すれば、特許文献１には、孔型周長／ミル出側管材の熱間仕上周長を第１スタンドでは１．１２以上とし、第２スタンドでは１．０６以上とし、第３スタンドでは１．０２以上とすることにより、ミル出側での管材の外周長を確保し、アンダーフィルを防止することが提案されている。
【０００７】
また、特許文献２には、主として１３％Ｃｒ鋼などの合金鋼をマンドレルミルで圧延する際に、管端部におけるアンダーフィルを防止するべく、第１及び第２スタンドに配設された孔型圧延ロールによって決定される各孔型周長と、マンドレルミルで圧延する素管の外周長との比を所定の範囲に設定することが提案されている。
【特許文献１】特許第２５８２７０５号公報
【特許文献２】特開２００３−１０９０７号公報
【発明の開示】
【発明が解決しようとする課題】
【０００８】
しかしながら、本発明の発明者らが鋭意検討したところ、特許文献１に記載の方法は、特定のサイズを有するステンレス材などの合金鋼に対して特化された適正条件であることが分かった。より具体的に説明すれば、本発明の発明者らが、Ｃｒ含有量が１％未満の普通鋼からなる素管を用いて肉厚と外径との比（肉厚外径比）が３％以下の薄肉の管材を得るべく、特許文献１に記載されている条件と同様の条件（孔型周長、素管の外径等）で圧延試験を実施したところ、オーバーフィルが生じることが分かった。なお、このオーバーフィルを抑制するには、一般的には各スタンド間に張力をかけて圧延することが考えられるものの、肉厚外径比が３％以下の薄肉材では張力を過大にすると穴あきが生じ易く、オーバーフィルと穴あきの双方を安定して防止できる適正な圧延条件を見出すことはできなかった。
【０００９】
換言すれば、特許文献１に記載の方法では、合金鋼を圧延する際と肉厚外径比３％以下の普通鋼薄肉材を圧延する際とで孔型圧延ロールを交換せざるを得ず、このため圧延する鋼種やサイズが変わる度に頻繁にマンドレルミルを停止させる必要が生じ、設備の稼働率が大きく低下してしまうという問題がある。より具体的に説明すれば、通常、継目無管の圧延では、各外径段取り毎に定径圧延機の孔型圧延ロールを交換することが必要であるが、特許文献１に記載の方法では、定径圧延機における孔型圧延ロールの交換に加えて、マンドレルミルにおいても孔型圧延ロールの交換が必要になる。従って、マンドレルミルにおける孔型圧延ロールの交換を一度だけにする場合には、同一の外径段取りであっても普通鋼と合金鋼からなる各継目無管を別々に製造することになるため、定径圧延機における孔型圧延ロールの交換時間が２倍になってしまう。一方、定径圧延機における孔型圧延ロールの交換時間を増やさないようにするには、各外径段取り毎にマンドレルミルにおける孔型圧延ロールの交換が必要になってしまう。従って、いずれにしても、通算で長時間の停機が発生することになる。
【００１０】
特許文献２に記載の方法についても、本発明の発明者らが鋭意検討したところによれば、特定のサイズを有する１３Ｃｒ鋼などの合金鋼に対して特化された適正条件であり、前記特許文献１に記載の方法と同様の問題があることが分かった。
【００１１】
本発明は、斯かる従来技術の問題点を解決するべくなされたものであり、普通鋼や合金鋼など種々の鋼種や肉厚の管材について、一種類の孔型圧延ロールの組合せを用いてもオーバーフィル及びアンダーフィルの双方を効果的に防止することができるマンドレルミル圧延方法を提供することを課題とする。
【課題を解決するための手段】
【００１２】
前記課題を解決するべく、本発明の発明者らは鋭意検討し、まず、従来の方法（特許文献１等）で特定の合金鋼についてアンダーフィルを防止できる一方、普通鋼でオーバフィルが生じるメカニズムについて鋭意検討し、図１に示すようなモデルを考えれば、前記メカニズムをうまく説明できることに想到した。ここで、図１（ａ）は合金鋼からなる素管を圧延した場合の圧延挙動のモデルを示すグラフであり、図１（ｂ）は従来方法に従って孔型圧延ロールの孔型周長を大きく設定した状態で合金鋼からなる素管を圧延した場合の圧延挙動のモデルを示すグラフである。また、図１（ｃ）は普通鋼からなる素管を圧延した場合の圧延挙動のモデルを示すグラフである。なお、図１（ａ）〜（ｃ）に示すグラフの横軸である軸ひずみは、ｌｎ（圧延後の管材の長さ／圧延前の素管の長さ）を意味する。
【００１３】
より具体的に説明すれば、図１（ａ）に示すグラフは、内径９８ｍｍ（図中破線で示す）に相当する孔型周長を有する孔型圧延ロールが配設されたスタンドにおいて、外径１００ｍｍの素管（合金鋼）を当該スタンド出側での軸ひずみが０．３になるまで圧延した場合における、当該スタンド入側から出側までの管材の外径及び軸ひずみの変動をプロットしたものである。ここで、マンドレルバーの外径とスタンド出側での管材の肉厚の２倍の値との加算値を９６ｍｍとすれば、スタンド出側（軸ひずみ０．３）における管材の外径は略９６ｍｍになり、上記加算値と略同等になることからアンダーフィルが生じることになる。
【００１４】
そして、図１（ｂ）に示すグラフは、従来方法に従って孔型圧延ロールの孔型周長を大きく設定（図中破線で示す内径９９ｍｍに相当する孔型周長に設定）した点を除き、図１（ａ）と同条件で圧延した場合における、スタンド入側から出側までの管材の外径及び軸ひずみの変動をプロットしたものである。この場合には、図１（ａ）に示すグラフが図の矢符方向に変動した圧延挙動を示し、スタンド出側（軸ひずみ０．３）における管材の外径は略９７ｍｍとなる。従って、前述した加算値（９６ｍｍ）に対して十分に余裕があることからアンダーフィルを防止することが可能である。
【００１５】
一方、図１（ｃ）に示すグラフは、素管を普通鋼とした点を除き、図１（ａ）と同条件で圧延した場合における、スタンド入側から出側までの管材の外径及び軸ひずみの変動をプロットしたものである。この場合には、スタンド出側（軸ひずみ０．３）における管材の外径は略９７．５ｍｍになり、前述した加算値（９６ｍｍ）に対して十分に余裕があることからアンダーフィルは生じない。
【００１６】
ここで、図１（ｃ）に示すような圧延挙動を示す素管（普通鋼）についても、図１（ｂ）の場合と同様に孔型圧延ロールの孔型周長を大きく設定（図１（ｂ）に示すように内径９９ｍｍに相当する孔型周長に設定）したのでは、図１（ｂ）の場合と同様に圧延挙動を示すグラフが上方に変動する結果、スタンド出側（軸ひずみ０．３）における管材の外径が大きくなり過ぎて、オーバーフィルが生じてしまうおそれがある。換言すれば、内径９８ｍｍに相当する孔型周長の孔型圧延ロールを用いて、合金鋼からなる素管及び普通鋼からなる素管をそれぞれ圧延すれば、合金鋼からなる素管についてアンダーフィルが生じる一方、斯かるアンダーフィルを防止するべく、孔型圧延ロールの孔型周長を大きく設定（内径９９ｍｍに相当する孔型周長に設定）すれば、普通鋼からなる素管についてオーバーフィルが生じてしまうことになる。
【００１７】
上記のように、本発明の発明者らは、孔型圧延ロールの孔型周長を大きく設定することによって合金鋼のアンダーフィルを防止することができるメカニズムは、図１（ａ）及び図１（ｂ）を参照して説明した圧延挙動を示すモデルによって説明可能であることを見出し、実際に圧延試験を行うことによりそれが正しいことを確認した。また、上記のように孔型圧延ロールの孔型周長を大きく設定した状態で普通鋼のオーバフィルが生じるメカニズムは、図１（ｃ）を参照して説明した圧延挙動を示すモデルによって説明可能であることを見出し、実際に圧延試験を行うことによりそれが正しいことを確認した。
【００１８】
以上の知見に基づき、本発明の発明者らはさらに鋭意検討した結果、図１（ａ）に示す合金鋼の圧延挙動モデルにおいて、図１（ｂ）に示すように素管の孔型圧延ロールの孔型周長を大きく設定するのではなく、図２に示すモデルのように素管の外径を大きくすることによってもアンダーフィルを防止可能ではないかと考えた。図２に示すグラフは、素管の外径を大きく設定（外径を１０２ｍｍに設定）した点を除き、図１（ａ）と同条件で圧延した場合における、スタンド入側から出側までの管材の外径及び軸ひずみの変動をプロットしたものである。図２に示すように、素管の外径を大きく設定することにより、図１（ａ）に示すグラフが図の矢符方向に変動した圧延挙動を示し、スタンド出側（軸ひずみ０．３）における管材の外径は略９７ｍｍとなる。従って、前述した加算値（９６ｍｍ）に対して十分に余裕があることからアンダーフィルを防止できると考えられる。
【００１９】
本発明の発明者らは、図２に示すように素管の外径を大きくすることによってもアンダーフィルを防止可能であるはずだという考えに基づき、実際に圧延試験を行った結果、その考えが正しいことを確認した。図２に示すモデルは、孔型圧延ロールの孔型周長を変更することがないため、図１（ｃ）に示すような圧延挙動を示す素管（普通鋼）についても、同じ孔型圧延ロール（内径９８ｍｍに相当する孔型周長の孔型圧延ロール）のままでオーバーフィルを防止できることを示唆するものである。換言すれば、マンドレルミルで圧延する素管の外径を鋼種やサイズ毎に適切に調整（素管の外径は、穿孔機の設定変更やシェルサイザを用いることにより調整可能）すれば、合金鋼でアンダーフィルが生じず且つ普通鋼でオーバーフィルが生じない一種類の孔型圧延ロールの組合せを設計できることを示唆するものである。
【００２０】
なお、図１及び図２の圧延挙動のモデルを示すグラフは、以下に説明する考え方に基づいてプロットしたものである。すなわち、管材の変形過程は、管材の外周面が孔型圧延ロールに当接し始めてからマンドレルバーとの間で圧下されるまで（管材の外径が孔型圧延ロールの内径と等しくなるまで）の「外径加工過程」と、孔型圧延ロールとマンドレルバーとの間で圧下される「肉厚加工過程」とに分類することができる。
【００２１】
図１（ａ）の線分Ａ１Ｂ１で表されるグラフは上記「外径加工過程」における圧延挙動に対応し、鋼種によらず単純に孔型圧延ロールの孔型プロフィールで拘束されるがままに管材の外径（外周長）が減じられることになる。同様にして、図１（ｂ）の線分Ａ２Ｂ２で表されるグラフ、図１（ｃ）の線分Ａ３Ｂ３で表されるグラフ及び図２の線分Ａ４Ｂ４で表されるグラフは、それぞれ上記「外径加工過程」における圧延挙動に対応する。上記のように「外径加工過程」における圧延挙動は鋼種に依存しないため、上記何れのグラフも全て同じ勾配でプロットすることができる。
【００２２】
一方、図１（ａ）の線分Ｂ１Ｃ１で表されるグラフは上記「肉厚加工過程」における圧延挙動に対応し、孔型圧延ロールの孔型プロフィールによる管材の拘束は生じていないが、孔型圧延ロールとマンドレルバーとの間で直接圧下されない部分では、管材が延びる（延伸量が増える）に従って引っ張り変形が生じるため、外径（外周長）が減じられることになる。同様にして、図１（ｂ）の線分Ｂ２Ｃ２で表されるグラフ、図１（ｃ）の線分Ｂ３Ｃ３で表されるグラフ及び図２の線分Ｂ４Ｃ４で表されるグラフは、それぞれ上記「肉厚加工過程」における圧延挙動に対応する。「肉厚加工過程」における延伸量の変化（軸ひずみの変化）に対する外径の変化量（すなわち、上記各グラフの勾配の絶対値）は、鋼種に依存するものであり、合金鋼の方が変化量が大きくなる傾向にある。従って、図１（ａ）の線分Ｂ１Ｃ１で表されるグラフ、図１（ｂ）の線分Ｂ２Ｃ２で表されるグラフ及び図２の線分Ｂ４Ｃ４で表されるグラフは、全て同じ勾配でプロットすることができる一方、図１（ｃ）の線分Ｂ３Ｃ３で表されるグラフは、他のグラフよりも絶対値の小さい勾配でプロットすることになる。
【００２３】
図１及び図２の圧延挙動のモデルを示すグラフは、以上のような考え方に基づいてプロットしたものであり、前述のように、本発明の発明者らが実際に圧延試験を行った結果と合致するものであることが分かった。
【００２４】
本発明の発明者らは、上記知見に基づいて種々の条件で圧延試験を繰り返すことによって圧延条件に関する各種パラメータを同定し、本発明を完成したものである。すなわち、本発明は、各スタンドに複数の孔型圧延ロールが配設されたマンドレルミルによって素管を圧延する方法であって、素管のＣｒ含有量が１０重量％以上である場合には素管外周長／仕上周長≧１．１となるように素管の外径を設定する一方、素管のＣｒ含有量が１０重量％未満である場合には素管外周長／仕上周長＜１．１となるように素管の外径を設定し、第１スタンドに配設された複数の孔型圧延ロールによって決定される第１スタンドの孔型周長が下記の式（１）を、第２スタンドに配設された複数の孔型圧延ロールによって決定される第２スタンドの孔型周長が下記の式（２）を、前記第１及び第２スタンドの孔型周長が下記の式（３）をそれぞれ満足するように、前記第１及び第２スタンドに配設された孔型圧延ロールの孔型プロフィールを設定することを特徴とするマンドレルミル圧延方法を提供するものである。
１．０６≦第１スタンドの孔型周長／仕上周長≦１．１２  ・・・（１）
１．０５≦第２スタンドの孔型周長／仕上周長≦１．１０  ・・・（２）
第１スタンドの孔型周長＞第２スタンドの孔型周長        ・・・（３）
【００２５】
なお、本発明は、２ロール式マンドレルミルへの適用に限るものではなく、３ロール式や４ロール式のマンドレルミルについても同様に適用可能である。本発明において、「仕上周長」とは、仕上スタンド出側における管材の外周長を意味する。「孔型周長」の意味については、図３を参照して以下に説明する。
【００２６】
図３は、孔型周長の定義を説明するための説明図であり、図３（ａ）は２ロール式マンドレルミルに配設された孔型圧延ロールの一部を模式的に表す縦断面図を、図３（ｂ）は３ロール式マンドレルミルに配設された孔型圧延ロールの一部を模式的に表す縦断面図を示す。図３（ａ）に示すように、マンドレルミルに配設された孔型圧延ロール１の孔型プロフィールＰは、一般に３つの円弧を組み合わせた形状に設計される。より具体的に説明すれば、孔型プロフィールＰは、溝底Ｂと孔型中心Ｏとを結ぶ直線を対称軸として左右対称の曲線とされ、一方の側のプロフィールが、半径Ｒ１で中心角α１の円弧と、半径Ｒ２で中心角α２の円弧（以下、円弧Ｒ２という）と、半径Ｒ３で中心角α３の円弧（以下、円弧Ｒ３という）とを連続的に組み合わせた形状とされる。ここで、円弧Ｒ２と円弧Ｒ３との接点に接し、且つ、溝底Ｂと孔型中心Ｏとを結ぶ直線に対して９０°の角度を成す直線Ｌと垂直に交わる、半径Ｒ４で中心角α４の円弧を考えれば、孔型周長は、４（Ｒ１α１＋Ｒ２α２＋Ｒ４α４）で定義される。
【００２７】
また、図３（ｂ）に示すように、３ロール式マンドレルミルに配設された孔型圧延ロール１の孔型プロフィールＰについても、前述した２ロール式マンドレルミルの場合と同様に、一般に３つの円弧Ｒ１、Ｒ２及びＲ３を組み合わせた形状に設計される。ここで、円弧Ｒ２と円弧Ｒ３との接点に接し、且つ、溝底Ｂと孔型中心Ｏとを結ぶ直線に対して６０°の角度を成す直線Ｌと垂直に交わる、半径Ｒ４で中心角α４の円弧を考えれば、孔型周長は、６（Ｒ１α１＋Ｒ２α２＋Ｒ４α４）で定義される。
【００２８】
上記孔型周長の定義を各種孔型圧延ロールの個数について一般化すれば、以下のようになる。すなわち、マンドレルミルの各スタンドに配設された孔型圧延ロールの個数をｎ（２ロール式マンドレルミルの場合はｎ＝２、３ロール式マンドレルミルの場合はｎ＝３、４ロール式マンドレルミルの場合はｎ＝４）とし、円弧Ｒ２と円弧Ｒ３との接点に接し、且つ、溝底Ｂと孔型中心Ｏとを結ぶ直線に対して１８０／ｎ（°）の角度を成す直線Ｌと垂直に交わる、半径Ｒ４で中心角α４の円弧を考えれば、孔型周長＝２ｎ（Ｒ１α１＋Ｒ２α２＋Ｒ４α４）で定義されることになる。
【００２９】
なお、本実施形態では、孔型圧延ロール１の孔型プロフィールＰが、外方に向けて（孔型中心Ｏと反対方向に向けて）凸状の２つの円弧Ｒ１、Ｒ２と、内方に向けて（孔型中心Ｏに向けて）凸状の１つの円弧Ｒ３とを連続的に組み合わせた形状である場合について説明したが、本発明はこれに限るものではなく、外方に向けて凸状である１つの円弧又は半径の異なる３つ以上の円弧と、内方に向けて凸状の１つの円弧とを連続的に組み合わせた形状とすることも可能である。また、内方に向けて凸状である円弧を半径の異なる複数の円弧を連続的に組み合わせた形状とすることも可能である。さらには、内方に向けて凸状の円弧の代わりに直線形状を用いることも可能である。これら各種孔型圧延ロール１の孔型周長の定義を一般化すれば、以下のようになる。すなわち、外方に向けて凸状の円弧（１つ又は複数）について、溝底Ｂから内方に向けて凸状の円弧（又は直線）との接点までの周長をＬ０（外方に向けて凸状の円弧が前述した２つの円弧Ｒ１、Ｒ２からなる場合には、Ｌ０＝Ｒ１α１＋Ｒ２α２となる）とし、前記接点に接し、且つ、溝底Ｂと孔型中心Ｏとを結ぶ直線に対して１８０／ｎ（°）の角度を成す直線Ｌと垂直に交わる、半径Ｒ４で中心角α４の円弧を考えれば、孔型周長＝２ｎ（Ｌ０＋Ｒ４α４）で定義されることになる。
【００３０】
また、好ましくは、第３スタンドに配設された複数の孔型圧延ロールによって決定される第３スタンドの孔型周長が下記の式（４）を、前記第２及び第３スタンドの孔型周長が下記の式（５）をそれぞれ満足するように、前記第３スタンドに配設された孔型圧延ロールの孔型プロフィールが設定される。
【発明の効果】
【００３１】
本発明によれば、普通鋼や合金鋼など種々の鋼種や肉厚の管材について、一種類の孔型圧延ロールの組合せを用いても（管材の鋼種等に応じて孔型圧延ロールの組合せを変更しなくても）オーバーフィル及びアンダーフィルの双方を効果的に防止可能である。これにより、オーバーフィルに起因した噛み出し疵の発生や、アンダーフィルに起因したストリッピング不良やこれに起因した疵の発生を効果的に防止することができる。
【発明を実施するための最良の形態】
【００３２】
以下、添付図面を適宜参照しつつ、本発明に係るマンドレルミル圧延方法の一実施形態について説明する。
【００３３】
前述したように、本発明の発明者らは、素管の外径を調節することによって、合金鋼でアンダーフィルが生じず且つ普通鋼でオーバーフィルが生じない一種類の孔型圧延ロールの組合せを設計するべく、種々の条件で圧延試験を繰り返した。図４は試験結果の一例を示すグラフである。より具体的に説明すれば、図４は、Ｃｒ含有量が１０重量％以上の合金鋼としてステンレス材を用いて素管外周長／仕上周長≧１．１となるように設定する一方、Ｃｒ含有量が１０重量％未満の普通鋼として肉厚外径比が３％以下の薄肉材を用いて素管外周長／仕上周長＜１．１となるように設定した条件下で、第１スタンドの孔型周長／仕上周長と、第２スタンドの孔型周長／仕上周長とを種々の値に変更して圧延した結果の一例を示すグラフである。
【００３４】
図４に示すように、ステンレス材については、第１スタンドの孔型周長／仕上周長が１．０６未満であれば第２スタンドでアンダーフィルが生じ、第２スタンドの孔型周長／仕上周長が１．０５未満であれば第３スタンドでアンダーフィルが生じた。一方、普通鋼薄肉材については、第１スタンドの孔型周長／仕上周長が１．１２より大きければ第２スタンドでオーバーフィルが生じ、第２スタンドの孔型周長／仕上周長が１．１０より大きければ第３スタンドでオーバーフィルが生じた。また、第１スタンドの孔型周長≦第２スタンドの孔型周長である場合には、第２スタンドにおいて管材の外周長を調整できないため、アンダーフィルやオーバフィルが生じ易くなる。具体的には、第３スタンドでオーバフィルが生じるケースがあった。なお、図４において「×」でプロットしたデータは、アンダーフィル又はオーバーフィルが生じた管材を、「○」でプロットしたデータは、アンダーフィル及びオーバーフィルが生じなかった管材を示す。
【００３５】
以上に説明した図４に示すような試験結果に基づき、素管のＣｒ含有量が１０重量％以上である場合には素管外周長／仕上周長≧１．１となるように素管の外径を設定する一方、素管のＣｒ含有量が１０重量％未満である場合には素管外周長／仕上周長＜１．１となるように素管の外径を設定しさえすれば、所定の条件を満足する限りにおいて一種類の孔型圧延ロールの組合せで圧延可能（Ｃｒ含有量に応じて組合せを変更しなくても圧延可能）であることが分かった。
【００３６】
すなわち、本実施形態に係るマンドレルミル圧延方法は、上記のように素管のＣｒ含有量に応じて素管の外径を設定すると共に、第１スタンドに配設された複数の孔型圧延ロールによって決定される第１スタンドの孔型周長が下記の式（１）を、第２スタンドに配設された複数の孔型圧延ロールによって決定される第２スタンドの孔型周長が下記の式（２）を、前記第１及び第２スタンドの孔型周長が下記の式（３）をそれぞれ満足するように、前記第１及び第２スタンドに配設された孔型圧延ロールの孔型プロフィールを設定することを特徴とするものである。
１．０６≦第１スタンドの孔型周長／仕上周長≦１．１２  ・・・（１）
１．０５≦第２スタンドの孔型周長／仕上周長≦１．１０  ・・・（２）
第１スタンドの孔型周長＞第２スタンドの孔型周長        ・・・（３）
【００３７】
なお、素管の外径は、例えば、特開平８−７１６１５号公報や特開２００２−１１５０７号公報等に記載の公知の方法によって適宜調整可能である。
【００３８】
本実施形態に係るマンドレルミル圧延方法によれば、特にアンダーフィルやオーバーフィルが発生し易い第２及び第３スタンドにおいて、一種類の孔型圧延ロールの組合せでアンダーフィルやオーバーフィルを効果的に防止することができるが、さらに好ましい態様として第４スタンドにおけるアンダーフィルやオーバーフィルの発生をも確実に防止するべく、本発明の発明者らは、図４に示す試験結果が得られた各管材について、第３スタンドの孔型周長／仕上周長を種々の値に変更して圧延試験を行った。
【００３９】
図５は、上記試験結果の一例を示すグラフである。図５に示すように、ステンレス材については、第３スタンドの孔型周長／仕上周長が１．０２未満であれば第４スタンドで多少アンダーフィルの傾向となり、普通鋼薄肉材については、第３スタンドの孔型周長／仕上周長が１．０７より大きければ第４スタンドで多少オーバーフィルの傾向となった。また、第２スタンドの孔型周長≦第３スタンドの孔型周長である場合には、第３スタンドにおいて管材の外周長を調整できないため、アンダーフィルやオーバフィルが生じ易くなる。具体的には、第４スタンドでオーバフィルが生じるケースがあった。なお、図５において「×」でプロットしたデータは、アンダーフィル又はオーバーフィルが生じた管材を、「△」でプロットしたデータは、アンダーフィル又はオーバーフィル傾向となった管材を、「○」でプロットしたデータは、アンダーフィル及びオーバーフィルが生じなかった管材を示す。
【００４０】
図５に示す結果によれば、第３スタンドに配設された複数の孔型圧延ロールによって決定される第３スタンドの孔型周長が下記の式（４）を、前記第２及び第３スタンドの孔型周長が下記の式（５）をそれぞれ満足するように、前記第３スタンドに配設された孔型圧延ロールの孔型プロフィールを設定するのが好ましいことが分かる。
１．０２≦第３スタンドの孔型周長／仕上周長≦１．０７  ・・・（４）
第２スタンドの孔型周長＞第３スタンドの孔型周長        ・・・（５）
【００４１】
斯かる好ましいマンドレルミル圧延方法によれば、第４スタンドにおけるアンダーフィルやオーバーフィルの発生をも確実に防止することが可能である。
【実施例】
【００４２】
以下、実施例及び比較例を示すことにより、本発明の特徴をより一層明らかにする。
【００４３】
＜実施例＞
図６の表に示すように、外径３００ｍｍ、厚み２０ｍｍで長さ６０００ｍｍ（表には外径の値のみ表示）の１３Ｃｒ鋼からなる素管を、５スタンドからなる２ロール式のマンドレルミルで圧延し、ミル出側で外径２７０（仕上周長２７０×π）ｍｍ、厚み１０ｍｍの管材を得る試験を実施した（実施例１−１、２−１、３−１）。また、図６の表に示すように、外径２９５ｍｍ、厚み１９ｍｍで長さ６０００ｍｍ（表には外径の値のみ表示）の炭素鋼、９Ｃｒ鋼、５Ｃｒ鋼からなる素管を、５スタンドからなる２ロール式のマンドレルミルで圧延し、ミル出側で外径２７０（仕上周長２７０×π）ｍｍ、厚み７ｍｍの管材を得る試験を実施した（実施例１−２、１−３、１−４、２−２、３−２）。各条件について設定した第１スタンド〜第３スタンドの孔型周長Ｓ１〜Ｓ３は図６の表に示す通りであり、実施例１−１〜１−４、実施例２−１と２−２、実施例３−１と３−２は、それぞれ同一の孔型周長に設定した（同一の孔型圧延ロールの組合せを用いた）。なお、図６に示す表において「素管／仕上」の列に示す数値は、素管外周長／仕上周長の値を意味する。
【００４４】
＜比較例＞
素管外周長／仕上周長の値、第１スタンド〜第３スタンドの孔型周長Ｓ１〜Ｓ３の設定値を種々変更した以外は、実施例と同様の条件で圧延試験を実施した。すなわち、外径３００ｍｍ、厚み２０ｍｍで長さ６０００ｍｍの素管については、５スタンドからなる２ロール式のマンドレルミルで圧延し、ミル出側で外径２７０（仕上周長２７０×π）ｍｍ、厚み１０ｍｍの管材を得る試験を実施した（比較例１−１、１−４、２−１、２−４、３−２、３−３、３−４、４−２、５−２）。また、外径２９５ｍｍ、厚み１９ｍｍで長さ６０００ｍｍの素管については、５スタンドからなる２ロール式のマンドレルミルで圧延し、ミル出側で外径２７０（仕上周長２７０×π）ｍｍ、厚み７ｍｍの管材を得る試験を実施した（比較例１−２、１−３、２−２、２−３、３−１、４−１、５−１）。各条件について設定した第１スタンド〜第３スタンドの孔型周長Ｓ１〜Ｓ３は図６の表に示す通りであり、比較例１−１〜１−４、比較例２−１〜２−４、比較例３−１〜３−４、比較例４−１と４−２、比較例５−１と５−２は、それぞれ同一の孔型周長に設定した（同一の孔型圧延ロールの組合せを用いた）。
【００４５】
＜試験結果＞
比較例に係る圧延方法によって圧延された管材には、Ｃｒ含有量が１０重量％以上の管材（１３Ｃｒ鋼）又はＣｒ含有量が１０重量％未満の管材（９Ｃｒ鋼、５Ｃｒ鋼、炭素鋼）の少なくとも何れか一方に４％を超える発生率で疵が発生したのに対し、本発明に係る圧延方法によって圧延された管材には、Ｃｒ含有量が１０重量％以上の管材（１３Ｃｒ鋼）及びＣｒ含有量が１０重量％未満の管材（９Ｃｒ鋼、５Ｃｒ鋼、炭素鋼）の双方を同一の孔型圧延ロールの組合せを用いて圧延したにも関わらず殆ど疵が発生しなかった。
【図面の簡単な説明】
【００４６】
【図１】図１は、従来のマンドレルミル圧延方法によって、合金鋼のアンダーフィルを防止できる一方、普通鋼でオーバフィルが生じるメカニズムについて説明するための説明図である。
【図２】図２は、本発明のマンドレルミル圧延方法によって、合金鋼のアンダーフィルを防止できると共に、普通鋼でオーバフィルを防止できるメカニズムについて説明するための説明図である。
【図３】図３は、孔型周長の定義を説明するための説明図である。
【図４】図４は、本発明のマンドレルミル圧延方法における各種パラメータを決定するために実施した試験結果の一例を示すグラフである。
【図５】図５は、本発明のマンドレルミル圧延方法における各種パラメータを決定するために実施した試験結果の他の例を示すグラフである。
【図６】図６は、本発明のマンドレルミル圧延方法の実施例及び比較例を示す表である。
【図１】
2006272340.tif 000003
【図２】
2006272340.tif 000004
【図３】
2006272340.tif 000005
【図４】
2006272340.tif 000006
【図５】
2006272340.tif 000007
【図６】
2006272340.tif 000008